"センターギアと、このセンターギアを回転軸とする下定盤と、この下定盤の縁側に配置されるインターナルギアと、前記センターギアを回転軸としつつ前記下定盤と向かい合うように配置される上定盤とから構成される研磨装置と、前記研磨装置を内部に配置し研磨で使用した前記溶液を溜める溶液漕と、所定の溶液内にナノバブルを生成するナノバブル発生装置と、前記ナノバブルを含む前記所定の溶液を攪拌する攪拌部と、この攪拌部から前記研磨装置の上定盤に前記ナノバブルを含む前記溶液を供給する第一のポンプと、前記溶液漕に溜まった前記溶液を前記攪拌部へ供給する第二のポンプと、から構成される循環系設備と、を備え、前記研磨装置と前記溶液漕と前記循環系設備とがフッ素樹脂で形成されていることを特徴とするナノバブル循環型研磨装置。センターギアと、このセンターギアを回転軸とする下定盤と、この下定盤の縁側に配置されるインターナルギアと、前記センターギアを回転軸としつつ前記下定盤と向かい合うように配置される上定盤とから構成される研磨装置と、前記研磨装置を内部に配置し研磨で使用した前記溶液を溜める溶液漕と、所定の溶液内にナノバブルを生成するナノバブル発生装置と、前記ナノバブルを含む前記所定の溶液を攪拌する攪拌部と、この攪拌部から前記研磨装置の上定盤に前記ナノバブルを含む前記溶液を供給する第一のポンプと、前記溶液漕に溜まった前記溶液を前記攪拌部へ供給する第二のポンプと、から構成される循環系設備と、を備え、前記研磨装置と前記溶液漕と前記循環系設備との前記溶液が接触する表面に、フッ素樹脂、ポリ塩化ビニル、ポリエチレンの何れか1つを設けたことを特徴とするナノバブル循環型研磨装置。しかしながら、従来の研磨装置では、上定盤や下定盤など、溶液と接触する部分は金属で形成されているので、研磨で使用するスラリーで研磨装置の表面がすり減ってしまい、研磨後のウェハの厚みに狂いが生じる恐れがあった。また、砥粒を用いた研磨では、砥粒の粒径によってウェハに変質層が形成されてしまう。この変質層がウェハに存在することによって、ウェハが欠けたり、割れたりすることがあった。また、研磨剤に用いられる砥粒は、資源の枯渇により入手が困難になる恐れがある。そのため、ウェハを研磨することができなくなり、ウェハより生産される部品を製造できなくなる恐れもある。そこで、本発明では、前記の問題を解決し、資源の枯渇に影響されることがなく、研磨による表面のすり減を軽減するナノバブル循環型研磨装置を提供することを課題とする。本発明のナノバブル循環型研磨装置は、センターギアと、このセンターギアを回転軸とする下定盤と、この下定盤の縁側に配置されるインターナルギアと、前記センターギアを回転軸としつつ前記下定盤と向かい合うように配置される上定盤とから構成される研磨装置と、前記研磨装置を内部に配置し研磨で使用した前記溶液を溜める溶液漕と、所定の溶液内にナノバブルを生成するナノバブル発生装置と、前記ナノバブルを含む前記所定の溶液を攪拌する攪拌部と、この攪拌部から前記研磨装置の上定盤に前記ナノバブルを含む前記溶液を供給する第一のポンプと、前記溶液漕に溜まった前記溶液を前記攪拌部へ供給する第二のポンプと、から構成される循環系設備と、を備え、前記研磨装置と前記溶液漕と前記循環系設備とがフッ素樹脂で形成されていることを特徴とする。本発明のナノバブル循環型研磨装置は、センターギアと、このセンターギアを回転軸とする下定盤と、この下定盤の縁側に配置されるインターナルギアと、前記センターギアを回転軸としつつ前記下定盤と向かい合うように配置される上定盤とから構成される研磨装置と、前記研磨装置を内部に配置し研磨で使用した前記溶液を溜める溶液漕と、所定の溶液内にナノバブルを生成するナノバブル発生装置と、前記ナノバブルを含む前記所定の溶液を攪拌する攪拌部と、この攪拌部から前記研磨装置の上定盤に前記ナノバブルを含む前記溶液を供給する第一のポンプと、前記溶液漕に溜まった前記溶液を前記攪拌部へ供給する第二のポンプと、から構成される循環系設備と、を備え、前記研磨装置と前記溶液漕と前記循環系設備との前記溶液が接触する表面に、フッ素樹脂、ポリ塩化ビニル、ポリエチレンの何れか1つを設けたことを特徴とする。このような本発明のナノバブル循環型研磨装置は、センターギアと下定盤とインターナルギアと上定盤とから構成される研磨装置と、溶液漕と、ナノバブル発生装置と攪拌部と第一のポンプと第二のポンプとから構成される循環系設備とがフッ素樹脂で形成されているので耐溶液性が向上した装置となり、研磨に用いられる溶液でそれぞれの表面がすり減るのを軽減することができる。これにより、ウェハの厚みの狂いを減らすことができる。本発明のナノバブル循環型研磨装置は、センターギアと下定盤とインターナルギアと上定盤とから構成される研磨装置と、溶液漕と、ナノバブル発生装置と攪拌部と第一のポンプと第二のポンプとから構成される循環系設備との前記溶液が接触する表面に、フッ素樹脂を設けたことで耐溶液性が向上した装置となり、研磨に用いられる溶液でそれぞれの表面がすり減るのを軽減することができる。これにより、ウェハの厚みの狂いを減らすことができる。また、従来のような研磨を行うと、研磨剤の粒径によってウェハに変質層が形成されていたが、本発明のナノバブル循環型研磨装置によれば、ウェハに作用する研磨物、つまり、ナノバブルが従来の研磨剤の粒径より極めて小さいため、ウェハの変質層の形成が軽減され、品質の高いウェハを製造することができる。本発明を実施するための最良の形態以下、実施形態という。について、適宜図面を参照しながら詳細に説明する。なお、ウェハは、水晶が用いられた水晶ウェハとして説明する。また、説明を明確にするために、発明の構成を誇張して図示している。第一の実施形態本発明の第一の実施形態に係るナノバブル循環型研磨装置100は、研磨装置10と、この研磨装置10が接続される循環系設備20と、から構成され、ウェハWの研磨にナノバブルNBを含む所定の溶液Yが主に用いられる。ウェハウェハについて説明する。ウェハWは、例えば、水晶が用いられ図示しないが円盤形に形成されている。このウェハWは、X軸、Y軸、Z軸からなる水晶の結晶軸のうちの所定の1方向と直交する方向に切り欠きが設けられた状態となっている。なお、ウェハWの形状は、四角い板状に形成されていても良い。また、ウェハWは、Si,SiO2,Cダイヤモンド,GaN,AlN,SiC,Cu,W,セラミックスのいずれか1つを用いることができる。研磨装置まず、研磨装置10の主な構成について説明する。図1aに示すように、研磨装置10は、センターギア11と、このセンターギア11を回転軸とする下定盤12と、この下定盤12の縁側に配置されるインターナルギア13と、このセンターギア11を回転軸としつつ前記下定盤12と向かい合うように配置される上定盤14とから構成される。なお、この研磨装置10では、ウェハWを下定盤12に配置するためのキャリアKが用いられる。センターギア11は、全体がフッ素樹脂で形成されつつ円柱状に形成されており、回転可能に設けられている。このセンターギア11は、外周面に図示しない歯が形成されおり、外歯車として機能する。なお、円柱状のセンターギア11は、その円柱の中心軸線を回転軸として回転する。言い換えれば、センターギア11は、外周面の中心を回転軸として、この外周面に対して面内回転する。下定盤12は、全体がフッ素樹脂で形成されつつセンターギア11の先端付近の周囲に設けられている。この下定盤12は、センターギア11の外径より大きい内径を有するセンターギア挿通用貫通孔を中央部分に有し、センターギア11と同一の回転軸を中心として当該センターギア11と同一の方向に回転するように、回転可能に設けられている。すなわち、下定盤12は、センターギア11の先端付近の周囲に回転可能に設けられ、センターギア11の外径より大きい内径を有するようにして、中央部分に形成されたセンターギア挿通用貫通孔に、センターギア11の先端部分が挿通されている。インターナルギア13は、全体がフッ素樹脂で形成されつつ下定盤12の周囲付近に下定盤12の外径より大きい内径を有するように円筒状に形成されている。このインターナルギア13は、下定盤12と同一の回転軸を中心として当該下定盤12と同一の方向に回転するように、回転可能に設けられている。このインターナルギア13は、内周面に図示しない歯が形成され、内歯車として機能する。すなわち、インターナルギア13は、下定盤12の周囲付近に回転可能に設けられ、下定盤12の外径より大きい内径で形成された内周面に、歯が形成された構成となっている。キャリアKは、図1cに示すように、センターギア11の外周面からインターナルギア13の内周面までの長さに相当する直径を有して形成されており、外周面には、図示しない歯が形成されている。このキャリアKには、研磨対象のウェハWを挿通することができる程度の内径、すなわち、ウェハWより大きい面積を有する研磨対象物収容用貫通孔KHが、外周に沿うようにして複数形成されている。なお、キャリアKは、ウェハWの厚さより薄い厚さを有するように形成されている。このキャリアKは、当該キャリアKとセンターギア11とを歯合させると共に、当該キャリアKとインターナルギア13とを歯合させるようにして、下定盤12の盤面上に載置される。すなわち、キャリアKは、センターギア11の外周面からインターナルギア13の内周面までの長さに相当する外径を有し、かつ所望の内径を有する研磨対象物収容用貫通孔KHが形成されると共に、ウェハWの厚さより薄い厚さを有するように形成され、外周面に形成された歯によって、センターギア11と歯合されると共にインターナルギア13と歯合されるようにして、下定盤12の盤面上に載置されている。上定盤14は、図1aに示すように、下定盤12と対応する形状を有しつつ全体がフッ素樹脂で形成され、また、下定盤12の上方に下定盤12と対向するように配置されている。この上定盤14は、下定盤12と同一の回転軸を中心として、当該下定盤12の回転方向と逆方向に回転するように、回転可能に設けられている。また、上定盤14の上方には、溶液を供給するためのパイプ14aが設けられると共に、上定盤14の中央部分には、パイプ14aと連通するようにして研磨液供給用貫通孔14Hが形成されている。これにより、溶液は、上方からパイプ14aに流し込まれると、パイプ14a及び研磨液供給用貫通孔14Hを通じて、ウェハWの表面及び裏面付近に供給される。なお、このパイプ14aは、フッ素樹脂で形成されている。すなわち、上定盤14は、下定盤12の上方に、下定盤12と対向するようにして回転可能に設けられ、下定盤12と対応する形状を有すると共に、上方から溶液をウェハWに供給するための研磨液供給用貫通孔14Hが、所望の領域に形成された構成となっている。この研磨装置10は、研磨装置10から出た溶液を溜める溶液漕30内に配置されている。なお、溶液漕30は、フッ素樹脂で形成されている。循環系設備次に、循環系設備20について説明する。まず、ナノバブルNBは、フッ化物の塩,強塩基性試薬,水酸化ナトリウムと炭酸ナトリウムとの混合溶液の何れか1つの溶液以下、これらを単に溶液という。Yで発生させられた気泡であって、0.1μm以下の直径で形成されている。このナノバブルNBは、従来周知のナノバブル発生装置21を用いて溶液Yを所定の気体雰囲気中で発生させられる。なお、フッ化物の塩としてはフッ化カリウム水溶液を用いることができ、強塩基性試薬としては水酸化カリウム溶液を用いることができる。また、ここでは、気体を空気として説明するが、気体は空気以外に、O2,O3,N2,CO2,又はこれらの混合物のいずれかを用いることができる。次に、循環系設備20は、ナノバブル発生装置21と、ナノバブルを含む溶液Yを攪拌する攪拌部22と、攪拌部22から研磨装置10の上定盤14に設けられたパイプ14aにナノバブルNBを含む溶液Yを供給する第一のポンプ23と、溶液漕30に溜まった溶液Yを攪拌部30へ供給する第二のポンプ24と、から主に構成されている。ナノバブル発生装置21は、従来周知のナノバブル発生装置を用いる。このナノバブル発生装置21は、図示しないが、ナノバブルよりも大きい気泡を生成するマイクロバブル生成装置とこのマイクロバブルをナノバブルに変える気泡縮小装置とで構成されている。ここで、ナノバブルの生成について説明する。ナノバブルの生成には主に3種類の方法がある。まず、1つ目の方法は、マイクロバブル発生装置により最初からナノバブルとして生成する方法である。このひとつめの方法は、マイクロバブル生成装置でマイクロバブルを生成したときと同時にナノバブルが生成される。しかし、生成されるマイクロバブルは、研磨で用いられるほど多くない。次に、2つ目の方法は、マイクロバブル生成装置で発生させたマイクロバブルの自己加圧効果によってバブルサイズを縮小させてナノバブルを発生させる方法である。これは、ナノバブルも同様であるが、マイクロバブルは中心の気体の体積に対して表面積が大きく、周囲から大きな圧力、つまりマイクロバブル界面に生じる周囲の液相の表面張力を受けている。そのため、マイクロバブル内の気体は圧力をかけられるほど液体に対しての溶解度を増すヘンリーの法則。これによりマイクロバブルは、内部の気体が周囲の液相に溶解してその径を小さくしていき、さらに、気泡の径が小さくなることにより、気泡にかかる圧力はさらに大きなものとなるため、さらに気泡の径は小さくなる。このように、気泡径の縮小により、気泡内の圧力の上昇と気泡内の気体の溶解度の上昇、気泡内の気体のモル数の低下と気泡径の縮小の連鎖が起こる。したがって、気泡が小さくなればなるほど、気泡径の縮小速度は増加し、最終的には気泡は完全に溶液中に溶解し消滅してしまうことになる。しかし、マイクロバブルを発生させる溶液Y中に電解質NaCl、KF、KOH、Na2CO3等が存在する場合、マイクロバブル界面のOH-イオンに引き寄せられ、陽電荷をもつイオンが集まることでOH-の負の電荷を打ち消すとともに、マイクロバブル界面のイオンの濃度が高まり、その結果、気体の溶解が抑えられ、マイクロバブルが消滅しにくくなる。しかし、マイクロバブルの径の縮小が止まるわけではない。このような気泡は、気泡径の縮小がさらに進み、ナノサイズとなると、気泡径の急速な縮小とともに、急激にイオン濃度が上昇し、さらにイオンを引き寄せるようになる。この段階では、イオンの各層の電荷により中心はOH-の負電荷、その周りの正電荷、電場が形成され、バブルは電気的に安定する。電場が形成されない場合、イオンは溶液中へと拡散してしまうため、ナノバブルは安定しなくなる。つまり、バブル径の急激な縮小とバブル界面のイオン濃度の急激な上昇がナノバブル生成に必要となる。また、高濃度のイオンのため、ガスの溶解は止まり、バブルの縮小は止まる。こうして、ナノバブルNBは、溶液Y中のイオンの影響により安定して存在することが可能になる。また、電解質の濃度調整により、マイクロバブルからナノバブルへの変化を促進することができる。次に、3つ目の方法は、2つ目の方法に加えてさらに、外的刺激によってマイクロバブルを粉砕する方法である。マイクロバブルは、前記の状態でさらに、外的刺激により気泡径を急速にナノサイズへと近づけられることで、気泡界面へのイオンの濃縮が急激に起こり、結果、ナノバブルNBが多く生成される。したがって、本発明は、この3つ目の方法を用いてナノバブルNBを発生させている。ナノバブルの発生の方式としては、例えば、加圧溶解型、または二層流旋回型を用いることができる。加圧溶解型のナノバブル発生装置は、ナノバブル発生装置に溶液と空気を供給し、ナノバブル発生装置内で空気に高圧を加えてながら溶液に気泡状になった空気を溶解させて、その溶液を大気圧中に送出することで、過飽和になった空気をナノバブルとして生成させて用いる。二層流旋回型のナノバブル発生装置は、取り込んだ溶液と空気を送出するときに非常に強い水流を加えることで空気をせん断し、ナノバブルを生成させて用いる。また、ナノバブル発生装置21の溶液を溜める部分および、溶液が接触する部分はフッ素樹脂で形成されている。また、ナノバブルを発生させるのに使用する駆動系を除いて全体をフッ素樹脂で形成されている。このようにして発生したナノバブルNBは、溶液Y中で消滅することなく溶液Y中を漂い続ける性質がある。例えば、ナノバブルNBは、所定の条件により1日以上、溶液Y中に存在し続けることができる。また、このナノバブルNBは、直径が0.1μm以下の気泡となっている。そのため、ナノバブルNB内部の空気は、その周囲の液相の表面張力により高圧になっている。したがって、このようなナノバブルNBは、形状が外側からの応力により変形しない剛体とみなすことができる。また、ナノバブルNBは、内部の空気と液体との界面において溶液Y中の各種イオン具体的には後述する実施例にて説明するが高密度に集まった状態となっており、高いエネルギーを持っていると考えられる。したがって、研磨の際に前記イオンとウェハWとの反応を高めること、つまり、研磨効率が高いと考えられる。さらにナノバブルNBは、直径が0.1μm以下という大きさから、それ自体でブラウン運動をしている。このブラウン運動により、ナノバブルNBは、溶液中に均一に分散するため、研磨面に対して均一にナノバブルを供給することが可能であり、均一にウェハを研磨することができる。なお、ブラウン運動とは、溶媒中の微粒子が不規則な運動をすることをいう。したがって、ナノバブルNBが0.1μmよりも大きいと、ブラウン運動が起こりにくくなり、また、溶液Y中で存在できる時間が短くなってしまい、ウェハWの研磨の効率が悪くなる。このナノバブル発生装置21は、第一配管部25と第二配管部26を介して攪拌部22と接続している。なお、これら第一配管部25と第二配管部26とはフッ素樹脂で形成されている。ナノバブル発生装置21は、第一配管部21を用いて攪拌部へナノバブルNBを含む溶液Yを供給し、第二配管部26を用いて攪拌部22に溜まっている溶液Yを供給されるようになっている。攪拌部22は、ナノバブル発生装置21から供給された溶液Yをさらに攪拌する役割を果たし、かつ、溶液漕30に溜まった溶液Yを供給して攪拌しつつ一部をナノバブル発生装置21に供給する役割を果たす。また、攪拌部22は、ナノバブルを攪拌するのに使用する駆動系を除いて全体をフッ素樹脂で形成されている。第一のポンプ23は、第三配管部27を介して攪拌部22から研磨装置10の上定盤14に設けられたパイプ14aにナノバブルNBを含む溶液Yを供給する役割を果たす。この第一のポンプ23は、駆動系を除いてフッ素樹脂で形成されている。また、第三配管部27は、フッ素樹脂で形成されている。第二のポンプ24は、研磨装置10が内部に配置された溶液漕30に溜まった溶液Yを、第四配管部28を介して攪拌部へ供給する役割を果たす。この第二のポンプ24は、駆動系を除いてフッ素樹脂で形成されている。また、第四配管部28は、フッ素樹脂で形成されている。このように循環系設備20を構成したので、ナノバブルNBを含む溶液Yを研磨中は絶え間なく供給することができる。また、研磨でナノバブルNBが減少した場合でも、ナノバブル発生装置21から供給された新しいナノバブルNBを含む溶液Yと、研磨で使用されたナノバブルNBを含む溶液Yとを攪拌部22で混合させて再利用できる。そのため、従来のような研磨剤の補充が不要となり、簡易でかつ環境負荷の少ない研磨を行うことができる。次に、研磨装置10の動作とナノバブルNBの作用について説明する。研磨装置10は、例えば、いわゆる4ウェイ駆動方式を採用している。この研磨装置10は、研磨を実行する際に、ウェハWを下定盤12と上定盤14とで挟んで所定の圧力をかけた状態にし、図示しない駆動手段によって、同一の回転軸を中心として、センターギア11、インターナルギア13及び下定盤12を異なる角速度で同一の方向に回転させると共に、上定盤14を当該方向と逆方向に回転させながら研磨を行う。このとき、図2に示すように、ウェハWと上定盤14との間、およびウェハWと下定盤12との間にはナノバブルNBを含む溶液Yが介在している。また、研磨対象のウェハWは、下定盤12の盤面と、キャリアKの研磨対象物収容用貫通孔KHとによって形成される凹部に収容されるようにして、下定盤12の盤面のうち、キャリアKの研磨対象物収容用貫通孔KHによって露出された領域上に載置されている。これにより、キャリアKは、自転しながら、センターギア11の周囲を公転する。研磨装置10による研磨は、研磨対象のウェハWの厚さが、キャリアKの厚さに達する前まで行われる。その際、ナノバブルNBを含む溶液Yが、上方からパイプ14aに流し込まれ、パイプ14a及び研磨液供給用貫通孔14Hを通じて、ウェハWの表面及び裏面付近に供給される。ナノバブルNBは、ウェハWと上定盤14とで圧力が加えられつつ挟まった状態であり、また、ウェハWと下定盤12とで圧力が加えられつつ挟まった状態となっている。ウェハWは、溶液Yに含まれるナノバブルNBの界面に密集したイオンにより表面が変性水和層されるとともに、定盤より圧力を受けたナノバブルから圧力を加えられることで表面に微小のクラックWCを生じさせられる。または、ナノバブルから圧力を受けたウェハ表面に生じる微小のクラックWCに対してナノバブルNBが選択的に作用し、クラックWC部よりナノバブルNBの界面に密集したイオンにより溶解させられる。そのため、ナノバブルNBは、上定盤14、下定盤12が回転運動することによりウェハWの表面を動き、クラックWCが入ったウェハWの変質部分を容易に除去することができる。つまり、ナノバブルNBの周囲のイオンとウェハWとが化学反応し、その後、ナノバブルNBがウェハWを破砕することで研磨が進行する。このようにして、研磨装置10は、ウェハWと上定盤14およびウェハWと下定盤12との間に、空気を気泡化したナノバブルNBを含ませた、フッ化物の塩,強塩基性試薬,水酸化ナトリウムと炭酸ナトリウムとの混合溶液の何れか1つの溶液Yを介在させて研磨対象のウェハWの表面及び裏面を研磨することにより、ウェハWの厚さを薄くしていく。かかる研磨は、研磨対象のウェハWの厚さが、キャリアKの厚さに達する前まで行われる。これにより、本発明の第一の実施形態に係るナノバブル循環型研磨装置によれば、センターギアと下定盤とインターナルギアと上定盤とから構成される研磨装置と、溶液漕と、ナノバブル発生装置と攪拌部と第一のポンプと第二のポンプとから構成される循環系設備とがフッ素樹脂で形成されているので耐溶液性が向上した装置となり、研磨に用いられる溶液でそれぞれの表面がすり減るのを軽減することができる。これにより、ウェハの厚みの狂いを減らすことができる。第二の実施形態本発明の第二の実施形態に係るナノバブル循環型研磨装置101は、研磨装置10と、この研磨装置10が接続される循環系設備20と、から構成され、それぞれの表面にフッ素樹脂40が設けられている点で第一の実施形態と異なる。なお、同一の構成要素には同一の符号を付し、重複する説明を省略する。研磨装置10は、図1aに示すように、センターギア11と、このセンターギア11を回転軸とする下定盤12と、この下定盤12の縁側に配置されるインターナルギア13と、このセンターギア11を回転軸としつつ前記下定盤12と向かい合うように配置される上定盤14とから構成される。これら構成要素は、例えば金属で形成されている。なお、研磨装置10の構成要素は、第一の実施形態と同様のフッ素樹脂で形成されていても良い。センターギア11は、全面にフッ素樹脂40が設けられている。フッ素樹脂40は、コーティングやラミネートにより設けることができる。以下、同様に、下定盤12、インターナルギア13、上定盤14の全面にもフッ素樹脂40が設けられている。これらフッ素樹脂40は、コーティングやラミネートにより設けることができる。溶液漕30は、例えば金属で形成され、全面にフッ素樹脂40が設けられている。フッ素樹脂40は、コーティングやラミネートにより設けることができる。また、循環系設備20は、ナノバブル発生装置21と、ナノバブルを含む溶液Yを攪拌する攪拌部22と、攪拌部22から研磨装置10の上定盤14に設けられたパイプ14aにナノバブルNBを含む溶液Yを供給する第一のポンプ23と、溶液漕30に溜まった溶液Yを攪拌部30へ供給する第二のポンプ24と、から主に構成されている。ナノバブル発生装置21は、金属部分全面にフッ素樹脂が設けられている図示せず。フッ素樹脂は、コーティングやラミネートにより設けることができる。同様に、攪拌部22は、金属部分全面にフッ素樹脂40が設けられている。また、第一のポンプ23と第二のポンプ24は、全面にフッ素樹脂が設けられている図示せず。また、第一配管部25と第二配管部26と第三配管部27と第四配管部28とは全面にフッ素樹脂40が設けられている。これにより、本発明の第二の実施形態に係るナノバブル循環型研磨装置101によれば、センターギア11と下定盤12とインターナルギア13と上定盤14とから構成される研磨装置10と、溶液漕30と、ナノバブル発生装置21と攪拌部22と第一のポンプ23と第二のポンプ24とから構成される循環系設備20との前記溶液が接触する表面に、フッ素樹脂40を設けたことで耐溶液性が向上した装置となり、研磨に用いられる溶液でそれぞれの表面がすり減るのを軽減することができる。これにより、ウェハの厚みの狂いを減らすことができる。"